(57)【要約】本発明は、第１の構成要素および第２の構成要素を有するポリマー組成物を提供し、この第１の構成要素は、環状オレフィン含有ポリマーおよび架橋多環式炭化水素含有ポリマーのホモポリマーおよびコポリマーから選択され、この第１の構成要素は、組成物の約１重量％〜９９重量％の量で存在し；そして、この第２の構成要素は、４〜１２個の炭素を有するジエンのホモポリマーおよびコポリマーから選択され、この第２の構成要素は、組成物の約９９重量％〜約１重量％の量で存在する。
2004524431.tif 000002
【特許請求の範囲】
【請求項１】
ポリマー組成物であって、該ポリマー組成物は、第１の構成要素および第２の構成要素を含有し、
該第１の構成要素は、環状オレフィン含有ポリマーおよび架橋多環式炭化水素含有ポリマーのホモポリマーおよびコポリマーから選択され、該第１の構成要素は、該組成物の約１重量％〜９９重量％の量で存在し；そして、
該第２の構成要素は、４〜１２個の炭素を有するジエンのホモポリマーおよびコポリマーから選択され、該第２の構成要素は、該組成物の約９９％重量％〜約１重量％の量で存在する、
組成物。
【請求項２】
前記第１の構成要素が、環状オレフィンのホモポリマーである、請求項１に記載の組成物。
【請求項３】
前記第１の構成要素が、環状オレフィンのコポリマーである、請求項１に記載の組成物。
【請求項４】
前記第１の構成要素が、α−オレフィンと共重合した環状オレフィンである、請求項３に記載の組成物。
【請求項５】
前記α−オレフィンが、２〜８個の炭素を有する、請求項４に記載の組成物。
【請求項６】
前記α−オレフィンが、エチレンである、請求項５に記載の組成物。
【請求項７】
前記第１の構成要素が、架橋された多環式炭化水素のホモポリマーである、請求項１に記載の組成物。
【請求項８】
前記第１の構成要素が、架橋された多環式炭化水素のコポリマーである、請求項１に記載の組成物。
【請求項９】
前記第１の構成要素が、α−オレフィンと共重合した架橋された多環式炭化水素である、請求項８に記載の組成物。
【請求項１０】
前記α−オレフィンが、２〜８個の炭素を有する、請求項９に記載の組成物。
【請求項１１】
前記α−オレフィンが、エチレンである、請求項１０に記載の組成物。
【請求項１２】
前記架橋された多環式炭化水素が、ノルボルネンである、請求項７に記載の組成物。
【請求項１３】
前記ノルボルネンが、約３０モル％〜約６０モル％で存在する、請求項１２に記載の組成物。
【請求項１４】
前記第１の構成要素のガラス転移温度が、約７０℃〜約１３０℃である、請求項３に記載の組成物。
【請求項１５】
前記ジエンが、４〜８個の炭素を有する、請求項１に記載の組成物。
【請求項１６】
前記第２の構成要素が、ブタジエンのホモポリマーである、請求項１に記載の組成物。
【請求項１７】
前記第２の構成要素が、１，３−ブタジエンの１，２付加生成物である、請求項１６に記載の組成物。
【請求項１８】
前記第２の構成要素が、１，３−ブタジエンのシンジオタクチック１，２付加生成物である、請求項１７に記載の組成物。
【請求項１９】
前記第２の構成要素が、低結晶性の１，３−ブタジエンのシンジオタクチック１，２付加生成物である、請求項１８に記載の組成物。
【請求項２０】
ポリマー組成物であって、該ポリマー組成物は、第１の構成要素および第２の構成要素を含有し；
該第１の構成要素は、ノルボルネンのホモポリマーおよびコポリマーであり、
該第２の構成要素は、４〜１２個の炭素を有するジエンのホモポリマーおよびコポリマーから選択され、該第２の構成要素は、該組成物の約９９重量％〜約１重量％の量で存在する、
組成物。
【請求項２１】
前記第２の構成要素が、ブタジエンのホモポリマーである、請求項２０に記載の組成物。
【請求項２２】
前記第２の構成要素が、１，３−ブタジエンの１，２付加生成物である、請求項２０に記載の組成物。
【請求項２３】
前記第２の構成要素が、１，３−ブタジエンのシンジオタクチック１，２付加生成物である、請求項２２に記載の組成物。
【請求項２４】
前記第２の構成要素が、低結晶性の１，３−ブタジエンのシンジオタクチック１，２付加生成物である、請求項２０に記載の組成物。
【請求項２５】
ポリマー組成物であって、該ポリマー組成物は、第１の構成要素および第２の構成要素を含有し、
該第１の構成要素は、エチレンとノルボルネンとのコポリマーであり、該第１の構成要素は、該組成物の約１重量％〜９９重量％の重量で存在し；そして、
該第２の構成要素は、４〜１２個の炭素を有するジエンのホモポリマーおよびコポリマーから選択され、該第２の構成要素は、該組成物の約９９重量％〜約１重量％の量で存在する、
組成物。
【請求項２６】
前記第２の構成要素が、ブタジエンのホモポリマーである、請求項２５に記載の組成物。
【請求項２７】
前記第２の構成要素が、１，３−ブタジエンの１，２付加生成物である、請求項２５に記載の組成物。
【請求項２８】
前記第２の構成要素が、１，３−ブタジエンのシンジオタクチック１，２付加生成物である、請求項２５に記載の組成物。
【請求項２９】
前記第２の構成要素が、低結晶性の１，３−ブタジエンのシンジオタクチック１，２付加生成物である、請求項２５に記載の組成物。
【請求項３０】
ポリマー組成物であって、該ポリマー組成物は、第１の構成要素および第２の構成要素を含有し、
該第１の構成要素は、エチレンとノルボルネンとのコポリマーであり、該第１の構成要素は、該組成物の約５１重量％〜９９重量％の重量で存在し；そして、
該第２の構成要素は、約４９重量％〜約１重量％の量のポリブタジエンである、
組成物。
【請求項３１】
前記第２の構成要素が、ブタジエンのホモポリマーである、請求項３０に記載の組成物。
【請求項３２】
前記第２の構成要素が、１，３−ブタジエンの１，２付加生成物である、請求項３０に記載の組成物。
【請求項３３】
前記第２の構成要素が、１，３−ブタジエンのシンジオタクチック１，２付加生成物である、請求項３０に記載の組成物。
【請求項３４】
前記第２の構成要素が、低結晶性の１，３−ブタジエンのシンジオタクチック１，２付加生成物である、請求項３０に記載の組成物。
【発明の詳細な説明】
【技術分野】
【０００１】
（関連する出願に対する相互参照）
この出願は、１９９９年９月９日に出願された、米国出願第０９／３９２，９１２号の一部継続出願であり、これは、本明細書中に参考として援用され、本明細書の一部を構成する。
【０００２】
（連邦から資金提供された研究）
適用しない。
【０００３】
（技術分野）
本発明は、ポリマーブレンドに関し、より特に、ポリブタジエンと混合された環状オレフィン含有ポリマーまたは架橋多環式炭化水素含有ポリマーに関する。
【背景技術】
【０００４】
（本発明の背景）
有利な薬剤が、収集され、処理されそして容器中に保存され、輸送され、最終的には、点滴チャンバー、チューブコネクタおよびチューブを介して、患者に注入することによって、送達される医薬の分野において、現在使用される物質（例えば、塩化ポリビニル）の欠点を有さない、例えば、容器、チュービングおよびデバイスを製造するのに有用な材料を開発する方向への最近の傾向がある。現在、これらの物質は、流体投与セットで使用されるべき、特性の独特の組合せを有しなければならない。これらの中で、ほとんどの場合、この材料は、光学的に透明で、環境に適合し、可撓性製品についての十分な降伏強さおよび可撓性を有し、そして剛性製品についての十分な剛性を有し、少量の低分子量添加物を有し、軟性のポリオレフィン医療製品に溶媒結合し得、医薬溶液と適合しなければならない。
【０００５】
注入物の送達セットにおける医療製品は、その中の流体の視覚検査を可能にするために、光学的に透明であることが望ましい。
【０００６】
かなりの医療製品が、ゴミ処理場で、焼却によって処分されるので、医療物質が、環境的に適合することもまた望ましい。さらなる利点が、熱可塑性によって再利用される物質の使用によって、現実化する。
【０００７】
焼却によって処理される医療製品について、無機酸のような、環境的に有害で、刺激性で、かつ腐食性であり得る副産物の生成を生じないかまたは最小化する物質の使用が必要とされる。例えば、ＰＶＣは、焼却の際に、焼却炉の腐食を引き起こす、好ましくない量の塩化水素（または、水と接触された場合、塩酸）を生じ得る。
【０００８】
医薬溶液と適合するために、注入送達セットの構成成分が、低分子量の添加物（例えば、可塑剤、安定化剤など）を含まないか最小限の含量を有することが、望ましい。いくつかの適用において、これらの構成成分は、この物質と接触されるようになる治療溶液に抽出され得る。添加物は、治療剤と反応し得るかまたはそれ以外でその溶液を無効にする。これは、生物工学的薬処方物において、特に問題であり、ここでは、薬物の濃度は、重量百分率または容積百分率よりむしろ、１００万当たりの部（ｐｐｍ）で測定される。生物工学的薬物のわずかな損失によってさえ、処方物が使用不可能になり得る。生物工学的薬処方物は、用量当たり数千ドルの費用がかかり得るので、用量を変化しないことが絶対必要である。
【０００９】
ポリ塩化ビニル（「ＰＶＣ」）は、これらの必要性のほとんどに適合するので、医療チュービングおよび容器を製作するために広く使用さる。しかし、ＰＶＣ自体は、剛性のポリマーであるので、可塑剤として公知の低分子量成分が、ＰＶＣを可撓性にするために添加されなければならない。これらの可塑剤は、医療製品から浸出し、製品を通って流体中に浸入し、流体を汚染するか流体を使用不可能にする。この理由およびＰＶＣを焼却して遭遇する困難に起因して、少なくとも注入経路の流体接触部分において、より好ましくはその全体においてＰＶＣを置き換える必要がある。
【００１０】
ＰＶＣに関与する欠点を有さず、医療用容器および医療用チュービングの多くの必要条件を満たす、ポリオレフィンが、開発されてきた。ポリオレフィンは代表的に、接触する流体および含有物に対し最小の抽出率を有するため、医療用に適合性である。ほとんどのポリオレフィンは、焼却の際に有害な分解物を産出しないため、環境的に安全であり、そしてほとんどの事例において、熱可塑的に再利用され得る。多くのポリオレフィンは、ＰＶＣの経済的代替物を提供し得る、費用有効材料である。しかし、ＰＶＣの好ましい特性を全てポリオレフィンで代用するために克服すべき多くのハードルがある。
【００１１】
例えば、ポリオレフィンの化学反応的不活性な性質のため（一部、ポリマーの非極性な性質のため）、注入セットの注入経路に沿って位置する強固なハウジングに、ポリオレフィン材料を結合するとき、困難に直面する。代表的に、Ｉ．Ｖ．バッグのような医療用容器は、バックと患者との間の、点滴チャンバー、Ｙ型注射部位、静脈カテーテルなどを液体連絡させる、一連の連結チュービングを通して患者に接続される。これらの構成部品の多くは、ポリカーボネート、アクリル、ＡＢＳ、コポリエステルなどから製造される、強固なハウジングを含む。ハウジングは、チュービングが管をハウジングに接続するために入れ子の様式で挿入される、スリーブを有する。従って、ハウジングと流体密封を形成するため、医療用チュービングが強固なハウジングと接続されることが必要とされる。
【００１２】
ＰＶＣチュービングは代表的に、溶媒結合技術を使用し、このようなハウジング内に固定される。溶媒結合は、ハウジングに挿入されるべきチュービングの末端を、溶媒（例えば、シクロヘキサノンまたはメチルエチルケトン）に曝露することを必要とする。この溶媒は、効果的にＰＶＣを軟化するか、もしくは溶解し、従って、チュービングがハウジングに挿入されるとき、結合が形成される。しかし、溶媒結合技術は、ポリエチレンおよびプロピレンを含む特定のポリオレフィンに効果がない。問題は、付着性結合技術を使用するときにもまた遭遇する。
【００１３】
ヨーロッパ特許出願番号第０  ５５６  ０３４号は、環状オレフィン化合物の樹脂、架橋多環式炭化水素化合物の樹脂を含む、材料の医療用装置を開示する。上記ＥＰ‘０３４出願は、これらの樹脂からデバイス（例えば、注射器、注射針、点滴チャンバー、血液バッグおよびチュービング）を製造することを開示する。上記ＥＰ‘０３４特許出願は、医療用製品を構築するための非ＰＶＣ材料を開示するが、環状オレフィンの強固ハウジングを、環状オレフィンまたは他のポリオレフィンの可撓性チュービングに結合するための方法を開示しない。
【００１４】
シクロオレフィンブレンドはまた、強固な射出成形部分を提供することで周知である。例えば、米国特許第５，３５９，００１号は、シクロオレフィンの第一成分、ポリオレフィンの第二成分、およびシクロオレフィンとポリオレフィンを適合させるためのシクロオレフィンブロックコポリマーの第三成分を有する、複数成分ポリマーブレンドを開示する。上記‘００１特許は、非常に強固で脆性のシクロオレフィンを衝撃改質するため、このようなブレンドを開示する。上記‘００１特許は、これらのブレンドを溶媒結合するための方法を開示しない。
【００１５】
米国特許第５，８６３，９８６号は、１個以上のコアシェル粒子と１個以上のブロックコポリマーとのシクロオレフィンコポリマーのポリマーアロイブレンドを開示する。また、これらのポリマーブレンドは、衝撃に強く、高い曲げ強度および破断時の伸びを有する。上記‘９８６特許は、ポリマーアロイブレンドを溶媒結合するための方法を開示しない。
【発明の開示】
【課題を解決するための手段】
【００１６】
（発明の開示）
本発明は、以下を有するコポリマー組成物を提供する：環状オレフィンを含むポリマーと架橋多環式多環水素を含むポリマーとのホモポリマーおよびコポリマーから選択される第一成分（第一成分は、組成物の約１〜９９重量％の量で存在する）；４〜１２個の炭素を有するジエンのホモポリマーおよびコポリマーから選択される第二成分（第二成分は、組成物の約９９重量％〜約１重量％の量で存在する）。
【００１７】
（本発明の詳細な説明）
本発明は、多くの異なる形態の実施形態が可能であるが、本開示は、本発明の原理の例証として認識されるべきで、本発明の広い局面を、図解された実施形態に限定することを意図しないという理解と共に、本発明の好ましい実施形態が図に示され、そして本明細書中に詳細に記載される。
【００１８】
図１は、Ｉ．Ｖ．容器１２とチュービンク１６（患者の脈管系への液体流れアクセスを構築するため、遠位端に静脈カテーテル１８を提供する）に接続するポート管１４を有する、注入送達セット１０を示す。注入経路の中間部分に、点滴チャンバー２０とＹ型注射部位２２が位置する。他の強固な医療用ハウジングは、当該分野に周知のフィルターハウジングおよびチュービングユニオンなどを含み、送達セット１０において任意の組み合わせで使用され得ることが理解されるべきである。図２は、注射外筒の向かい合った末端に溶媒結合された末端閉鎖物２６を有する、注射外筒２４を示す。もちろん、末端閉鎖物２６は、注射外筒２４の一端または両端にあり得る。
【００１９】
以下に記載されるように、本発明は、送達セット１０の可撓性である構成部材、強固な構成部材、および半強固な構成部材を共に構築するための、環状オレフィンのモノマーを含むポリマーとコポリマー（時々、環状オレフィン含有ポリマーといわれる）およびそのブレンド、ならびに架橋多環式炭化水素のモノマーを含むホモポリマーとコポリマー（時々、架橋多環式炭化水素含有ポリマーといわれる）およびそのブレンドを提供し、医学分野に周知の注入セットまたは他の医療用デバイスに含まれる、医療用デバイスアセンブリと医療用デバイスサブアセンブリを構築するため、オレフィン構成部材を共に接続するための、溶媒結合技術およびセメント結合技術をさらに提供する。
【００２０】
本明細書中で使用される場合、用語ポリオレフィンは、エチレン、プロピレン、ブテン、ペンテン、ヘキセン、ヘプテン、オクテン、ノネン（ｎｏｎｅｎｅｎｅ）、およびデセンのホモポリマーおよびコポリマーを含むことが意味される。適切なエチレンのコポリマーとして次を含む：（ａ）３〜１０個の炭素を有するα−オレフィン、低級アルキルおよび低級アルケン置換カルボン酸ならびにそのエステル誘導体および無水物誘導体の群から選択される、モノマーと重合体化されたエチレン（ｂ）エチレンプロピレンゴム（ｃ）ＥＰＤＭおよび（ｄ）アイオノマー。好ましくは、カルボン酸は、３〜１０個の炭素を有する。従って、このようなカルボン酸は、酢酸、アクリル酸および酪酸を含む。用語「低級アルケン」および「低級アルキル」は、３〜１８個の炭素、より好ましくは３〜１０個そして最も好ましくは３〜８個の炭素を有する炭素鎖を含むことを意味する。従って、コモノマーのこの群の一部として、代表的であるが非限定的な例とて、酢酸ビニル、アクリル酸ビニル、アクリル酸メチル、メタクリル酸メチル、アクリル酸、メタクリル酸、アクリル酸エチルおよびエチルアクリル酸を含む。
【００２１】
（Ｉ．環状オレフィンおよび架橋多環式炭化水素）
環状オレフィンおよび架橋多環式炭化水素の適切なホモポリマーおよびコポリマー、ならびにそのブレンドは、米国特許第５，２１８，０４９号、同第５，８５４，３４９号、同第５，８６３，９８６号、同第５，７９５，９４５号、同第５，７９２，８２４号；ＥＰ０  ２９１，２０８、ＥＰ０  ２８３，１６４、ＥＰ０  ４９７，５６７（その全体が本明細書中に参考として援用され、そして本明細書の一部を構成する）に見出され得る。本発明の好ましい形態において、これらのホモポリマー、コポリマー、およびポリマーのブレンドは、５０℃より高く、より好ましくは約７０℃〜約１８０℃のガラス転移温度、０．９１０ｇ／ｃｃより大きく、そしてより好ましくは約０．９１０ｇ／ｃｃ〜約１．３ｇ／ｃｃ、そして最も好ましくは約０．９８０ｇ／ｃｃ〜約１．３ｇ／ｃｃの密度、およびポリマーの骨格に少なくとも約２０モル％、より好ましくは約３０〜６５モル％、そして最も好ましくは約３０〜６０モル％の環式脂肪族または架橋多環式炭化水素を有する。
【００２２】
本発明の好ましい形態において、適切な環状オレフィンモノマーは、環中に５〜約１０の炭素を有する単環式化合物である。環状オレフィンは、置換および非置換シクロペンテン、置換および非置換シクロペンタジエン、置換および非置換シクロヘキセン、置換および非置換シクロヘキサジエン、置換および非置換シクロヘプテン、置換および非置換シクロヘプタジエン、置換および非置換シクロオクテン、置換および非置換シクロオクタジエン、からなる群から選択され得る。適切な置換基として、低級アルキル、アクリレート誘導体などが挙げられる。
【００２３】
本発明の好ましい形態において、適切な架橋多環式炭化水素モノマーは、２個以上の環を有し、より好ましくは少なくとも７個の炭素を含む。環は、置換され得るか、あるいは置換され得ない。適切な置換基として、低級アルキル、アリール、アラキル、ビニル、アリルオキシ、（メタ）アクリルオキシなどが挙げられる。架橋多環式炭化水素は、上記援用特許および特許出願で開示されたものからなる群から選択される。適切な架橋多環式炭化水素を含むポリマーは、ＴＯＰＡＳの商標名でＴｉｃｏｎａによって、ＺＥＯＮＥＸおよびＺＥＯＮＯＲの商標名でＮｉｐｐｏｎ  Ｚｅｏｎによって、ＣＺ  ｒｅｓｉｎの商標名でＤａｉｋｙｏ  Ｇｏｍｕ  Ｓｅｉｋｏによって、ＡＰＥＬの商標名でＭｉｔｓｕｉ  Ｐｅｔｒｏｃｈｅｍｉｃａｌ  Ｃｏｍｐａｎｙによって市販されている。
【００２４】
適切なコモノマーは、３〜１０個の炭素を有するα−オレフィン、芳香族炭化水素、他の環状オレフィンおよび架橋多環式炭化水素を含む。
【００２５】
上記ホモポリマーおよびコポリマーと結合するペンダント基を有することもまた所望であり得る。ペンダント基は、環状オレフィンを含むポリマーおよび架橋多環式多環水素を含むポリマーを、アミン、アミド、イミド、エステル、カルボン酸、および他の極性官能基を含むより極性なポリマーと適合させるためである。適切なペンダント基としては、芳香族炭化水素、二酸化炭素、モノエチレン不飽和炭化水素、アクリロニトリル、ビニルエーテル、ビニルエステル、ビニルアミド、ビニルケトン、ハロゲン化ビニル、エポキシド、環状エステル、環状エーテルが挙げられる。モノメチレン不飽和炭化水素として、アクリル酸アルキルおよびアクリル酸アリールが挙げられる。環状エステルは、無水マレイン酸を含む。
【００２６】
（ＩＩ．環状オレフィンを含むポリマー、および／または架橋多環式多環水素を含むポリマーを含むブレンド）
本発明の適切な２成分ブレンドは、第一成分として、セクションＩに上記の、環状オレフィンを含むポリマーのホモポリマーおよびコポリマー（これ以降、共に、時々「ＣＯＣ」という）を含む。ＣＯＣは、ブレンドの約１〜９９重量％、より好ましくは約３０〜９９重量％、そして最も好ましくは約３５〜９９重量％の量、またはその範囲内の任意の組み合わせまたは部分的な組み合わせで存在するべきである。本発明の好ましい形態において、第一成分は、約７０℃〜約１３０℃そして、より好ましくは約７０〜１１０℃のガラス転移温度を有する。
【００２７】
ブレンドはさらに、ブレンドの約９９〜１重量％、より好ましくは約７０〜１重量％、そして最も好ましくは６５〜１重量％の量で第二成分を含む。第二成分は、エチレン、プロピレン、ブテン、ヘキセン、オクテン、ノネン、デセンおよびスチレンのホモポリマーおよびコポリマーからなる群から選択される。第二成分は好ましくは、約０．８７０〜０．９６０ｇ／ｃｃ、そしてより好ましくは約０．９１０〜０．９６０ｇ／ｃｃ、そしてより好ましくは約０．９３０〜０．９６０ｇ／ｃｃの密度を有する。本発明の好ましい形態において、第二成分は、エチレンとα−オレフィンとのコポリマーであり、ここでα−オレフィンは３〜１０個の炭素、より好ましくは４〜８個の炭素、そして最も好ましくは６個の炭素を有する。最も好ましくは、エチレンとα−オレフィンとのコポリマーは、メタロセン触媒を用いて生成される。とりわけ、適切な触媒系は、米国特許第５，７８３，６３８号および同第５，２７２，２３６号に記載されるものである。適切なエチレンとα−オレフィンとのコポリマーとして、ＡＦＦＩＮＩＴＹおよびＥＮＧＡＧＥの商標名でＤｏｗ  Ｃｈｅｍｉｃａｌ  Ｃｏｍｐａｎｙによって市販されているもの、ＥＸＡＣＴの商標名でＥｘｘｏｎによって市販されているもの、ＭＡＲＬＥＸの商標名でＰｈｉｌｌｉｐｓ  Ｃｈｅｍｉｃａｌ  Ｃｏｍｐａｎｙによって市販されているものが挙げられる。
【００２８】
本発明の別の好ましい形態において、第二成分は、４〜１２個の炭素、そしてより好ましくは４〜８個の炭素、そして最も好ましくは４個の炭素を有する、ジエンのホモポリマーおよびコポリマーからなる群から選択される。従って、ジエンとして、ブタジエン、ペンタジエン、ヘキサジエン、ヘプタジエン、オクタジエン、ノナジエン、デカジエンなどが挙げられる。
【００２９】
本発明のより好ましい形態において、第二成分は、ポリブタジエンのホモポリマーである。主として興味深いポリブタジエンのホモポリマーは、１，３−ブタジエンの１，２−および１，４−付加生成物（シス、トランス共に）（これらは共に、ポリブタジエンといわれる）によって定義される。本発明のより好ましい形態において、第二成分は、１，３ブタジエンの１，２−付加生成物（これらは共に、１，２ポリブタジエンといわれる）である。本発明のさらにより好ましい形態において、目的のポリマーは、シンジオタクチックの１，２ポリブタジエンであり、さらに好ましくは、低い結晶度のシンジオタクチックの１，２−ポリブタジエンである。適切な樹脂として、ＪＳＲ（Ｊａｐａｎ  Ｓｙｎｔｈｅｔｉｃ  Ｒｕｂｂｅｒ）によって、商品指定番号：ＪＳＲ  ＲＢ  ８１０、ＪＳＲ  ＲＢ  ８２０、およびＪＳＲ  ＲＢ  ８３０で市販されているものが挙げられる。
【００３０】
このポリブタジエンは、このブレンドの約９９重量％〜約１重量％の量で存在する。可撓性適用について、第２の成分は、約９９重量％〜約５１重量％の量で存在する。剛性適用について、この第２の成分は、約５０重量％〜約１重量％の量で存在する。
【００３１】
適切な三成分ブレンドは、第３の成分としてＣＯＣを含み、このＣＯＣは、上記のパートＩに記載されるＣＯＣから選択され、そして第１の成分とは異なる。本発明の好ましい形態において、第１のＣＯＣが、約１２０℃より低いガラス転移温度を有する場合、この第２のＣＯＣは、約１２０℃より高いガラス転移温度を有する。本発明の好ましい形態において、第３の成分が、このブレンドの約１０〜９０重量％の量で存在し、そして第１および第２の成分は、それぞれ、約２：１〜約１：２の第１の成分  対  第２の成分の比で存在する。
【００３２】
（ＩＩＩ．医用製品）
図１に示される様な医用製品は、上記のＣＯＣから製造され得る。本発明は、剛性、半剛性および可撓性のデバイスを、ＣＯＣから製造することを提供する。本明細書中において、用語「剛性」の使用により意味されるものは、ＡＳＴＭ  Ｄ７９０に従って測定される場合、少なくとも１５０，０００ｐｓｉの弾性率を有する部品である。用語「半剛性」により意味されるものは、ＡＳＴＭ  Ｄ７９０に従って測定される場合、２０，０００ｐｓｉよりも大きいが１５０，０００ｐｓｉ未満である弾性率を有する部品である。用語「可撓性」により意味されるものは、ＡＳＴＭ  Ｄ７９０に従って測定される場合、約２０，０００ｐｓｉ未満の弾性率を有する物品である。
【００３３】
Ｙ形部位、フィルターハウジング、注入部位、スパイク、シリンジバレル、クロージャーなどのような剛性部品は、射出成形、ブロー成型、熱成形プロセスまたは他のプラスチック製造技術によって、ＣＯＣから製造され得る。半剛性部品（例えば、ドリップチャンバおよびクロージャー）は、射出成形、ブロー成形、熱成形および押出しプロセスによって、製造され得る。可撓性部品（例えば、医用チューブ、クロージャーおよび医用容器）は、押出し成形プロセス、共有押出し成形プロセス、積層プロセス、ブロー成形プロセス、および射出成形プロセスを使用して、得られ得る。
【００３４】
可撓性および半剛性成分（例えば、チューブ、容器およびドリップチャンバ２０）について、適切なポリマーとしてはまた、他のポリオレフィン（例えば、約５％〜約３２％の酢酸ビニル含量を有するエチレン酢酸ビニルコポリマー）、エチレンメタクリレートコポリマー、エチレンおよびαオレフィンコポリマー（０．９１０ｇ／ｃｃ未満の密度を有する）、可撓性ポリプロピレン（例えば、ＨｕｎｔｓｍａｎのＲＥＦＬＥＸおよびＭｏｎｔｅｌｌのＡＤＦＬＥＸ）、ならびに米国特許第５，５９４，０８０号に開示されるポリプロピレンのステレオブロックホモポリマーが挙げられる。適切なポリマーとしてはまた、ポリマーブレンドおよびポリマーフィルム（例えば、米国特許第５，８４９，８４３号および米国特許第５，９９８，０１９号に開示されるもの）が挙げられる。
【００３５】
図３は、Ｙ形注入部位を示す。注入部位３０は、Ｙの２つの脚部のうち一方の末端３６に隔壁３４を備える剛性ハウジング３２を有する。この隔壁３４は、この剛性ハウジングのスエージ加工された端部４０により適所に保持される。スエージ加工プロセスは、米国特許第５，６５８，２６０号により十分に記載され（図２０〜２８、および添付の文書を参照のこと）、これはその全体が本明細書中で参考として援用され、本明細書の一部をなす。
【００３６】
（ＩＶ．ポリマーブレンド）
以下の表に記載される成分のブレンドを、２５０℃、５０ｒｐｍで４分間、Ｂｒａｂｅｎｄｅｒミキサーを用いて調製した。約０．４ｍｍの厚さになるまで４５０°Ｆで圧縮成形することによって、フィルムを調製した。ヘーズ特性は、液体レベル、微粒子、混入または薬物の存在を試験する目的で、医用デバイスを通して見るために、最終使用者にとって有用である。より低いヘーズは、より明瞭な視野を与え、そしてより高いヘーズは、不明確な視野を与える。低いヘーズは、しばしば、医用デバイス（例えば、溶液容器、薬物送達デバイス、Ｉ．Ｖ．および血液セット、透析デバイスならびに注射器）に望ましい特性である。フィルムのヘーズおよび全光透過率を、ＣｏｌｏｒＱｕｅｓｔ機器を使用して測定し、ここで、このフィルムの両側をイソプロピルアルコールで湿潤して、表面粗さの効果を除去または最小限にした。
【００３７】
（Ｖ．溶媒結合ＣＯＣの方法）
本発明は、溶媒結合技術を使用して、注入セットの要素を医用アセンブリに構築するための方法を提供する。溶媒結合技術は、剛性部品、半剛性部品および可撓性部品の任意の組み合わせを一緒に結合するために使用され得、２つの剛性要素、１つの剛性要素と１つの半剛性要素、１つの剛性要素と１つの可撓性要素、１つの半剛性要素と１つの可撓性要素、１つの半剛性要素と別の半剛性要素、および特定の可撓性要素を互いに結合する工程を包含する。
【００３８】
溶媒結合方法は、以下の工程を包含する：（１）上記の第Ｉ節および第ＩＩ節に記載されるポリマー組成物の第１の物品（例えば、環状オレフィン含有ポリマーまたは架橋多環式炭化水素含有ポリマーの第１成分を有する物品）を提供する工程であって、この第１成分は、この組成物の約３０重量％〜約１００重量％の量で存在する、工程；（２）低結晶性ポリマーを含む群から選択される材料の第２の物品を提供する工程；（３）第１の物品または第２の物品の１つに溶媒を塗布して、界面領域を規定する工程；および（４）この第１の物品を、この界面領域に沿って、第２の物品に結合する工程。第２の物品を製造するために適切な低結晶性ポリマーとしては、ＣＯＣ、最低３０重量％のＣＯＣを有するＣＯＣブレンド、ポリメチルペンテン、ＡＳＴＭ  Ｄ７９０に従って測定した場合、１０，０００ｐｓｉ未満の弾性率を有するポリオレフィン、および弾性率制限を有さないスチレン含有ポリマーが挙げられる。
【００３９】
適切な溶媒は、約２０（ＭＰａ）１／２未満、より好ましくは約１９（ＭＰａ）１／２未満、最も好ましくは約１８（ＭＰａ）１／２未満の溶解度パラメーターを有する溶媒であり、これには、脂肪族炭化水素、芳香族炭化水素、脂肪族炭化水素の混合物、芳香族炭化水素の混合物、よび芳香族炭化水素と脂肪族炭化水素の混合物が挙げられるが、これらに限定されない。適切な脂肪族炭化水素としては、置換および非置換のヘキサン、ヘプタン、シクロヘキサン、シクロヘプタン、デカリンなどが挙げられる。適切な芳香族炭化水素としては、置換および非置換の芳香族炭化水素溶媒（例えば、キシレン、テトラリン、トルエン、およびクメン）が挙げられる。適切な炭化水素置換基としては、１〜１２個の炭素を有する脂肪族置換基が挙げられ、これには、プロピル、エチル、ブチル、ヘキシル、ｔｅｒｔ−ブチル、イソブチルおよびそれらの組み合わせが挙げられる。用語「脂肪族炭化水素」および「芳香族炭化水素」により意味されるものは、炭素原子および水素原子のみを含む化合物である。適切な溶媒はまた、約２００ｇ／モル未満、より好ましくは１８０ｇ／モル未満、最も好ましくは約１４０ｇ／モル未満の分子量を有する。
【００４０】
第１の物品は、Ｙ形部位、フィルターハウジング、ドリップチャンバ、ヘパリンロック、注入部位、カテーテル、スパイク、シリンジバレル、クロージャー、チューブ、酸素付加器、ポンプカセット、バルブ、バレット（ｂｕｒｒｅｔｅ）、および任意の医用物品または要素からなる群から選択される、剛性、半剛性および可撓性の医用製品であり得る。第２の物品は、ポリオレフィン、スチレン含有ポリマー、環状オレフィン含有ポリマーおよび架橋多環式炭化水素含有ポリマーを含む群から選択される剛性、半剛性および可撓性のポリマー材料であり得る。この第２の物品は、第１の物品について記載されるのと同じデバイスであり得る。
【００４１】
本発明の好ましい形態において、この方法は、以下（１）〜（４）の工程を包含する：以下（ａ）および（ｂ）を含むポリマー組成物の第１の物品を提供する工程：（１）（ａ）ノルボルネンモノマーとエチレンモノマーの重合によって得られる第１の成分（このノルボルネンモノマーは、このコポリマーの少なくとも約２０モル％の量で存在し、この第１の成分は、この組成物の約３０重量％〜約１００重量％の量で存在する）；および（ｂ）第１のエチレンおよびαオレフィンコポリマーの第２の成分（この第２の成分は、この組成物の約７０重量％から約０重量％の量で存在する）；（２）低結晶性ポリマーの第２の物品を提供する工程；（３）第１の物品または第２の物品の１つに溶媒を塗布して、界面領域を規定する工程；ならびに（４）この第１の物品を、この界面領域に沿って、第２の物品に結合する工程。
【００４２】
本発明の別の好ましい形態において、この方法は、以下（１）〜（４）の工程を包含する：（１）以下（ａ）および（ｂ）を含むポリマー組成物の第１の物品を提供する工程：（ａ）ノルボルネンモノマーとエチレンモノマーを重合することによって得られる第１の成分（このノルボルネンモノマーは、このコポリマーの少なくとも約２０モル％の量で存在し、この第１の成分は、この組成物の約１重量％〜約９９重量％（または約９９重量％〜約５１重量％、もしくは約５０重量％〜約１重量％）の量で存在する）；および（ｂ）４〜１２個の炭素を有するジエンのホモポリマーまたはコポリマー（より好ましくは、上で詳細に議論されたポリブタジエンポリマーの１つ）の第２の成分（この第２の成分は、この組成物の約９９重量％〜約１重量％（または約１重量％〜約４９重量％、もしくは約５０重量％〜約９９重量％）の量で存在する）；（２）低結晶性ポリマーの第２の物品を提供する工程；（３）第１の物品または第２の物品の１つに溶媒を塗布して、界面領域を規定する工程；ならびに（４）この第１の物品を、この界面領域に沿って、第２の物品に結合する工程。
【００４３】
（ＶＩ．ＣＯＣセメント）
上記の第ＩＶ節に記載される溶媒結合技術を使用して、他の可撓性ポリマーに十分に結合しない可撓性ポリマーについて、本発明は、環状オレフィン含有ポリマーベースのセメント組成物または架橋多環式炭化水素含有ポリマーベースのセメント組成物を提供する。このセメント組成物の第１の成分は、上記の第Ｉ節に記載される成分から選択され、そして、この組成物の１〜２０重量％の量、より好ましくは１〜１５重量％の量、最も好ましくは３〜１０重量％の量の、環状オレフィンまたは架橋多環式炭化水素のホモポリマーまたはコポリマーを含み、そして溶媒の第２の成分は、約２０（ＭＰａ）１／２未満、より好ましくは約１９ＭＰａ）１／２未満、最も好ましくは約１８ＭＰａ）１／２未満の溶解度パラメーターを有し、そしてより好ましくは上記の第ＩＶ節に記載される脂肪族炭化水素および芳香族炭化水素の群から選択される。適切な溶媒はまた、約２００ｇ／モル未満、より好ましくは約１８０ｇ／モル未満、最も好ましくは約１４０ｇ／モル未満の分子量を有する。
【００４４】
これらのセメント組成物はまた、可撓性物品を剛性物品に、可撓性物品を半剛性物品に、半剛性物品を互いに結合するため、または半剛性物品を剛性物品に結合するため、または剛性物品を互いに結合するために使用され得る。従って、このセメント組成物は、医用デバイスアセンブリを調製するために（例えば、可撓性チューブを互いに連結するため、可撓性チューブをチューブユニオンに、および可撓性チューブをドリップチャンバに、可撓性チューブをＹ形部位もしくは他の剛性ハウジングに、または医用注入セットまたは他の医用デバイスアセンブリの要素のいずれかを連結するため）使用され得る。
【００４５】
このセメント組成物中に、連結されている物品からのポリマー樹脂を含めることもまた、望ましくあり得る。これらの最適な成分は、この組成物の０〜１０重量％、より好ましくは０．２〜５重量％、最も好ましくは０．２〜３重量％の量で添加され得る。第３の成分は、０．８８０ｇ／ｃｃ未満の密度を有するポリエチレンコポリマー、ポリメチルペンテン、１０，０００ｐｓｉ未満、より好ましくは４，０００ｐｓｉ未満の弾性率を有するポリプロピレン、および特定のスチレン含有コポリマーおよびインターポリマーを含む群から選択され得る。代表的なこれらの可撓型ポリプロピレンは、アタクチックである。特定のエチレンとのポリプロピレンポリマーもまた、適切である。適切なスチレン含有ポリマーとしては、ＩＮＤＥＸとの商品名で販売されるＤｏｗのスチレンインターポリマーが挙げられる。他の適切なスチレン含有ポリマーとしては、ＳＢＳ、ＳＩＳおよびそれらの水素化誘導体（例えば、ＳＥＢＳおよびＳＥＰＳ）が挙げられる。
【００４６】
医用デバイスを構築するためにポリマーセメントを使用する方法は、以下（１）〜（５）の工程を包含する：（１）上記の低結晶性ポリマーの第１の物品を提供する工程；（２）上記の低結晶性ポリマーの第２の物品を提供する工程；（３）環状オレフィン含有ポリマーまたは架橋多環式炭化水素含有ポリマーの第１の成分、および約２０（ＭＰａ）１／２未満の溶解度パラメーターを有する有効量の溶媒の第２の成分（好ましくは、約２００ｇ／モル未満の分子量を有する脂肪族炭化水素および芳香族炭化水素の群から選択される）を有するセメント組成物を提供する工程；（４）第１の物品および第２の物品の１つに、このセメント組成物を塗布して、結合領域を規定する工程；ならびに（５）この第１の物品を、この結合領域に沿って、第２の物品に結合して、この第１の物品を第２の物品に固定して取り付ける工程。
【００４７】
第１および第２の物品に適切なポリオレフィンは、エチレン、プロピレン、ブテン、ペンテン、ヘキセン、ヘプテン、オクテン、ノネン、およびデセンのホモポリマーおよびコポリマーを含む群から選択され得る。適切なエチレンのコポリマーとしては、以下が挙げられる：（ａ）３〜１０個の炭素を有するαオレフィン、低級アルキル置換カルボン酸、低級アルケン置換カルボン酸、ならびにそれらのエステルおよび無水物誘導体の群から選択されるモノマーと共重合されたエチレン；（ｂ）エチレン−プロピレンゴム；（ｃ）ＥＰＤＭ；ならびに（ｄ）イオノマー。好ましくは、カルボン酸は、３〜１０個の炭素を有する。従って、このようなカルボン酸としては、酢酸、アクリル酸および酪酸が挙げられる。用語「低級アルケン」および「低級アルキル」は、３〜１８個の炭素、より好ましくは３〜１０個の炭素、最も好ましくは３〜８個の炭素を有する炭素鎖を含むことを意味する。従って、この群のサブセットのこのマーとしては、代表的には、酢酸ビニル、ビニルアクリレート、メタクリレート、メチルメタクリレート、アクリル酸、メチルアクリル酸、エチルアクリレートおよびエチルアクリル酸が挙げられるが、これらに限定されない。
【００４８】
セメント組成物の第１成分はまた、セクションＩにおいて上記される環式オレフィンまたは架橋多環式炭化水素のコポリマーであり得る。ＣＯＣの適切なコモノマーは、２〜１０個の炭素を有するα−オレフィン、芳香族炭化水素、環式炭化水素、および架橋多環式炭化水素を含む群から選択され得る。本発明の好ましい形態において、第１成分は、ノルボルネンモノマーおよびエチレンモノマーのコポリマーであり、より好ましくは、ノルボルネンモノマーは、このコポリマーの少なくとも約２０モル％で存在し、なおより好ましくは、ノルボルネンは、約３０〜約６０モル％で存在する。
【００４９】
セメント組成物はまた、約０．８８０ｇ／ｃｃ未満の密度を有するポリエチレンコポリマー、約１０，０００ｐｓｉ、より好ましくは約４，０００ｐｓｉ未満のモジュラスを有するポリメチルペンテン、ポリプロピレン、および特定のスチレンを含有するコポリマーおよびインターポリマーの群から選択されるさらなる任意の成分を有し得る。代表的には、これらの可撓性型のポリプロピレンは、アタクチックである。エチレンとの特定のポリプロピレンコポリマーもまた適切である。適切なスチレンおよびエチレンを含有するポリマーとしては、Ｄｏｗのスチレンのインターポリマー（商品名ＩＮＤＥＸで販売される）が挙げられる。他の適切なスチレン含有ポリマーとしては、ＳＢＳ、ＳＩＳおよびそれらの水素化誘導体（例えば、ＳＥＢＳおよびＳＥＰＳ）が挙げられる。
【００５０】
本発明の好ましい形態において、医療デバイスを組み立てるためにポリマーセメントを使用するための方法は、以下の工程を包含する：（１）上記低結晶性ポリマーの第１物品を提供する工程；（２）上記低結晶性ポリマーの第２物品を提供する工程；（３）セメント組成物を提供する工程であって、このセメント組成物が、（ａ）このセメント組成物の１〜２０重量％の量の第１セメントであって、ノルボルネンモノマーおよびエチレンモノマーを重合することによって得られ、このノルボルネンモノマーが、このコポリマーの少なくとも約２０モル％の量で存在する、第１セメント；（ｂ）このセメント組成物の約９９重量％〜約８０重量％の量の溶媒の第２成分；および（ｃ）このセメント組成物の約０〜１０重量％の量の任意の第３成分であって、上記の任意の成分の群から選択される、任意の第３成分を含む、工程；（４）このセメント組成物を、結合領域を規定するために、第１物品および第２物品の１つに塗布する工程；ならびに（５）第１物品を第２物品に結合領域に沿って取り付けて、第１物品を第２物品に固定的に取り付ける工程。
【００５１】
本発明はまた、医療デバイスアセンブリを提供する。このアセンブリは、ポリオレフィン、スチレン含有ポリマー、環式オレフィン含有ポリマーおよび架橋多環式炭化水素含有ポリマーを含む群から選択される第１ポリマー材料の第１物品を有する。このアセンブリはまた、ポリオレフィン、スチレン含有ポリマー、環式オレフィン含有ポリマーおよび架橋多環式炭化水素含有ポリマーを含む群から選択されるポリマー材料の第２物品を有する。第１物品は、セメント組成物を用いて第２物品に取り付けられる。このセメント組成物は、環式オレフィン含有ポリマーまたは架橋多環式炭化水素含有ポリマーの第１成分、および約２０（ＭＰａ）１／２未満の溶解性パラメーターを有する有効量の溶媒、より好ましくは、約２００ｇ／モル未満の分子量を有する脂肪族炭化水素および芳香族炭化水素の群から選択される溶媒を有する。以下は、本発明の非制限的な例である。
【実施例】
【００５２】
実施例Ｉ．樹脂特徴についての試験方法：
引張り係数：ＡＳＴＭ  Ｄ６３８
曲げ率：ＡＳＴＭ  Ｄ７９０
ガラス転移温度：ＤＳＣ
光透過率：ＡＳＴＭ  Ｄ１００３。
【００５３】
実施例ＩＩ．樹脂特性：
Ｔｏｐａｓ樹脂は、Ｔｉｃｏｎａ（Ｈｏｅｃｈｓｔ  Ｇｒｏｕｐのメンバー）によって製造される。
【００５４】
ＣＺ樹脂は、Ｄｉａｋｙｏ  Ｇｏｍｕ  Ｓｅｉｋｏ  ａｎｄ  Ｔｈｅ  Ｗｅｓｔ  Ｃｏｍｐａｎｙによって市販される
Ｚｅｏｎｅｘ樹脂は、Ｎｉｐｐｏｎ  Ｚｅｏｎ  Ｃｏ．，Ｌｔｄによって製造される。
【００５５】
【表１】
2004524431.tif 000003
【００５６】
【表２】
2004524431.tif 000004
【００５７】
（１）実施例で使用される溶媒：
全ての溶媒を、Ｓｉｇｍａ−Ａｌｄｒｉｃｈ  Ｃｏ．から購入した。
【００５８】
以下に報告される可溶性パラメーターは、他に記載しない限り、Ｐｏｌｙｍｅｒ  Ｈａｎｄｂｏｏｋ、第３版，ＶＩＩ章、５４０〜５４４頁に列挙されるような、２５℃におけるＨａｎｓｅｎ可溶性パラメーターである。
【００５９】
【表３】
2004524431.tif 000005
【００６０】
＊ＣＲＣ  Ｈａｎｄｂｏｏｋ  ｏｆ  Ｓｏｌｕｂｉｌｉｔｙ  Ｐａｒａｍｅｔｅｒｓ  ａｎｄ  Ｏｔｈｅｒ  Ｃｏｈｅｓｉｏｎ  Ｐａｒａｍｅｔｅｒｓ、第２版からのデータ。
【００６１】
実施例ＩＩＩ．試験物品および溶媒結合試験結果：
以下の表に記載される全てのＣＯＣブレンドを、Ｂｒａｂｅｎｄｅｒミキサーを使用して調製し、２５０℃で５０ｒｐｍで約４分間混合し、次いで、４５０°Ｆで０．０１０インチ〜０．０２５インチの厚みのシートに圧縮成型した。
【００６２】
【表４】
2004524431.tif 000006
2004524431.tif 000007
2004524431.tif 000008
【００６３】
１）使用される溶媒は、シクロヘキサンである。
【００６４】
結合強度は、溶媒結合の１日後に、ハンドプル（ｈａｎｄ  ｐｕｌｌ）試験によって評価した。
【００６５】
（格付け）：
無し＝容易に分離可能
弱い＝いくらかの結合強度であるが、分離が容易である
良好＝分離が困難であり、物質の移動が、剥がされた表面に見ることができないが、滅菌のしっかりした接続を提供するのに適している
強い＝分離が非常に困難であり、結合界面を剥いだときに、１つの表面から別の表面に移動する物質が見られる
２）ＵＬＤＰＥ試料は、Ｄｏｗ  Ｃｈｅｍｉｃａｌｓ  Ｅｎｇａｇｅ  ８００３樹脂から作製し、そしてチューブに押し出した
３）ＥＶＡ試料は、ＤｕＰｏｎｔ  Ｅｌｖａｘ  ＣＭ５７６樹脂から作製され、これは、２８％ＶＡ含有量を有し、チューブに押し出された
４）ＣＯＣ試料は、Ｔｏｐａｓ８００７樹脂から作製され、そしてチューブ形状の結合部位を有するｙ部位に射出成形された。
【００６６】
ＩＶ  異なる溶媒を使用してＣＯＣ含有デバイスを結合する実施例
【００６７】
【表５】
2004524431.tif 000009
2004524431.tif 000010
【００６８】
注記：
（ａ）ｙ部位への射出成形
（ｂ）押し出されたチュービング
（ｃ）圧縮成型シート。
【００６９】
結合強度は、溶媒結合の１日後に、ハンドプル試験によって評価した。
【００７０】
（格付け）：
無し＝容易に分離可能
弱い＝いくらかの結合強度であるが、分離が容易である
良好＝分離が困難であり、物質の移動が、剥がされた表面に見ることができないが、滅菌のしっかりした接続を提供するのに適している
強い＝分離が非常に困難であり、結合界面を剥いだときに、１つの表面から別の表面に移動する物質が見られる。
【００７１】
Ｖ．可撓性ポリオレフィン成分を結合するための溶媒中にＣＯＣ樹脂を溶解することによって作製されるセメントの実施例：
ＣＯＣセメントは、ＣＯＣを溶媒中に室温で溶解することによって調製された。５０℃のような高温は、セメント溶液の調製の速度を増加させるために使用され得る。
【００７２】
【表６】
2004524431.tif 000011
2004524431.tif 000012
【００７３】
ＶＩ．実施例ＶのＣＯＣセメント組成物を使用して、可撓性成分を可撓性成分に結合する実施例
ＵＬＤＰＥ（Ｅｎｇａｇｅ８００３）またはＥＶＡ（Ｅｌｖａｘ  ＣＭ５７６）から作製されるチュービングを押出し、そしてセグメントに切断する。セメントを、以下の表において同定されるチュービングセグメントの結合界面の間に塗布する。少量のセメントを結合界面に塗布することによって、結合がなされた。結合強度は、結合の１日後に行われたハンドプル試験によって測定された。
【００７４】
【表７】
2004524431.tif 000013
2004524431.tif 000014
【００７５】
（格付け）：
無し＝容易に分離可能
弱い＝いくらかの結合強度であるが、分離が容易である
良好＝分離が困難であり、物質の移動が、剥がされた表面に見ることができないが、滅菌のしっかりした接続を提供するのに適している
強い＝分離が非常に困難であり、結合界面を剥いだときに、１つの表面から別の表面に移動する物質が見られる。
【００７６】
ＶＩＩ．ＣＯＣブレンド
以下の表に記載される成分のブレンドを、２５０℃、５０ｒｐｍで約４分間、Ｂｒａｂｅｎｄｅｒミキサーを用いて調製した。
【００７７】
フィルムを、４５０°Ｆで、約０．４ｍｍの厚みまで圧縮成型することによって調製した。
【００７８】
ヘーズ（Ｈａｚｅ）特性は、液体レベル、微粒子、汚染物、または薬物の存在を試験するために医療デバイスを介して、エンドユーザーが見るために有用である。より低いヘーズは、より透明な視野を与え、そしてより高いヘーズは、曖昧な視野を与える。低いヘーズは、しばしば、医療用デバイス（例えば、溶液容器、薬物送達デバイス、Ｉ．Ｖ．および血液セット、透析デバイス、およびシリンジ）のための望ましい特性である。
【００７９】
ヘーズおよびフィルムの合計の光透過率は、ＣｏｌｏｒＱｕｅｓｔ機器を使用して測定され、フィルムの両方の側が、イソプロピルアルコールで湿らされて、表面粗さの影響を除く。
【００８０】
実施例ＶＩＩ  Ａ：スチレンコポリマーおよびポリプロピレンとのＣＯＣのブレンド）
【００８１】
【表８】
2004524431.tif 000015
2004524431.tif 000016
【００８２】
実施例ＶＩＩ  Ｂ〜Ｄ：ポリエチレンとのＣＯＣのブレンド：
要約：
低いヘーズ（すなわち、より良い透明度）を有するポリマーブレンドは、メタロセン触媒を用いて重合されたヘキセンコモノマーを有するエチレンコポリマーとブレンドされたＴｏｐａｓ  ８００７である。最も低いヘーズを有するブレンドは、ヘキセンコモノマーとポリエチレンのブレンドで、これは、メタロセン触媒を用いて重合されており、そして０．９００より高い密度、より好ましくは、０．９３より高い密度を有する（例えば、Ｍａｒｌｅｘ  Ｄ３５０）。
【００８３】
実施例  ＶＩＩ  Ｂ：
Ｔｏｐａｓ  ８００７（Ｔｇ  約８０℃）およびポリエチレンと異なるコモノマーとのブレンド
【００８４】
【表９】
2004524431.tif 000017
2004524431.tif 000018
【００８５】
実施例  ＶＩＩ  Ｃ：
Ｔｏｐａｓ  ６０１５（Ｔｇ  約１６０℃）およびポリエチレンと異なるコモノマーとのブレンド
【００８６】
【表１０】
2004524431.tif 000019
【００８７】
実施例  ＶＩＩ  Ｄ：
Ｔｏｐａｓ  ６０１７（Ｔｇ  約１８０℃）、Ｔｏｐａｓ  ８００７（Ｔｇ  約８０℃）およびポリエチレンと異なるコモノマーとのブレンド
【００８８】
【表１１】
2004524431.tif 000020
【００８９】
（結論）：
減少したヘーズを有するブレンドは、Ｔｏｐａｓ  ８００７およびメタロセン触媒重合エチレン−ヘキセンコポリマーを含む。
【００９０】
実施例  ＶＩＩ−ポリブタジエンとのブレンド
以下の表に記載されるポリブタジエンおよびＣＯＣポリマーは、実施例ＶＩにおいて上に記載されるように調製された。ヘーズ値は、ＣＯＣ／ＵＬＤＰＥ（Ｃ６）ブレンドについて得られた値よりも改善を示した。
【００９１】
【表１２】
2004524431.tif 000021
【００９２】
本明細書中に記載される任意の範囲または範囲のセットが、それらの中の任意の全ての範囲、範囲の組合せまたはサブコンビネーションを含むことが理解されるべきである。
【００９３】
特定の実施形態が説明されそして記載されるものの、本発明の精神から逸脱することなく多くの改変が可能であり、そして保護の範囲は、添付の特許請求の範囲によってのみ制限される。
【図面の簡単な説明】
【００９４】
【図１】図１は、注入送達セットの概略図を示す。
【図２】図２は、溶媒結合された先端部閉鎖物を有する、注射外筒の概略図を示す。
【図３】図３は、Ｙ型注射部位の斜視図を示す。
【国際公開パンフレット】
2004524431.tif 000022
2004524431.tif 000023
2004524431.tif 000024
2004524431.tif 000025
2004524431.tif 000026
2004524431.tif 000027
2004524431.tif 000028
2004524431.tif 000029
2004524431.tif 000030
2004524431.tif 000031
2004524431.tif 000032
2004524431.tif 000033
2004524431.tif 000034
2004524431.tif 000035
2004524431.tif 000036
2004524431.tif 000037
2004524431.tif 000038
2004524431.tif 000039
2004524431.tif 000040
2004524431.tif 000041
2004524431.tif 000042
2004524431.tif 000043
2004524431.tif 000044
2004524431.tif 000045
2004524431.tif 000046
2004524431.tif 000047
2004524431.tif 000048
2004524431.tif 000049
2004524431.tif 000050
2004524431.tif 000051
2004524431.tif 000052
2004524431.tif 000053
2004524431.tif 000054
2004524431.tif 000055
2004524431.tif 000056
2004524431.tif 000057
2004524431.tif 000058
2004524431.tif 000059
【国際調査報告】
2004524431.tif 000060
2004524431.tif 000061